(57)【特許請求の範囲】
【請求項１】
溶解度パラメーターが９．５（ｃａｌ／ｃｍ3）0.5以上１２．０（ｃａｌ／ｃｍ3）0.5以下であるポリウレタン、シリカ微粒子、エポキシ樹脂及び前記エポキシ樹脂の硬化剤を含有し、
前記エポキシ樹脂の溶解度パラメーターと前記ポリウレタンの前記溶解度パラメーターとの差［（エポキシ樹脂の溶解度パラメーター）−（ポリウレタンの溶解度パラメーター）］が−１．５〜＋１．５（ｃａｌ／ｃｍ3）0.5である、接着剤組成物。
【請求項２】
前記ポリウレタンが更にカルボキシル基を有し、
前記カルボキシル基を導入するために使用される、カルボキシル基を有するモノマーの量が、前記ポリウレタンを構成する全モノマー中の１０モル％以上６０モル％以下である、請求項１に記載の接着剤組成物。
【請求項３】
前記ポリウレタンの重量平均分子量が、２５００以上１０万以下である、請求項１又は２に記載の接着剤組成物。
【請求項４】
前記エポキシ樹脂及び／又は前記硬化剤の溶解度パラメーターが、８．０〜１３．５（ｃａｌ／ｃｍ3）0.5である、請求項１〜３のいずれか１項に記載の接着剤組成物。
【請求項５】
前記エポキシ樹脂が、ビスフェノールＡ型エポキシ樹脂である、請求項１〜４のいずれか１項に記載の接着剤組成物。
【請求項６】
前記硬化剤が、アミノ基、アミド結合、シアノ基及びイミダゾール骨格からなる群から選ばれる少なくとも１種を有する化合物、並びに／又はこれらの変性物である、請求項１〜５のいずれか１項に記載の接着剤組成物。
【請求項７】
前記硬化剤が、ポリアミン、ポリアミド、イミダゾール化合物およびこれらの変性物からなる群から選ばれる少なくとも１種である、請求項１〜６のいずれか１項に記載の接着剤組成物。
【請求項８】
前記シリカ微粒子の量が、前記エポキシ樹脂１００質量部に対して、０．５〜１００質量部である、請求項１〜７のいずれか１項に記載の接着剤組成物。
【請求項９】
前記ポリウレタンの量が、前記エポキシ樹脂１００質量部に対して、１０〜１００質量部である、請求項１〜８のいずれか１項に記載の接着剤組成物。
【発明の詳細な説明】
【技術分野】
【０００１】
本発明は接着剤組成物に関する。
【背景技術】
【０００２】
従来、エポキシ樹脂とシリカ等とを含有する組成物が接着剤として使用できることが知られている。
例えば、本出願人は以前に、反応性基としてトリメトキシシリル基および／またはトリエトキシシリル基を有し主鎖が実質的にポリオキシアルキレンであるトリアルコキシシリル基変性ポリオキシアルキレン重合体１００質量部と、エポキシ樹脂３〜１００質量部と、特定の式（Ｉ）で表されるカルボニル化合物とポリアミンとを反応させることによって得られるケチミンと、数平均分子量が１００〜５，０００であり末端ヒドロキシ基が封鎖されているポリエーテル５〜５０質量部と、硬化触媒とを含有し、前記ケチミンが有するイミノ基の量が、前記エポキシ樹脂が有するエポキシ基に対して、０．５〜１．５当量である接着剤組成物、さらに、ヒュームドシリカを含有し、前記ヒュームドシリカの量が前記トリアルコキシシリル基変性ポリオキシアルキレン重合体１００質量部に対して１〜１０質量部である接着剤組成物を提案した（特許文献１の請求項１、４）。
【先行技術文献】
【特許文献】
【０００３】
【特許文献１】特開２０１０−２４２００６号公報
【発明の概要】
【発明が解決しようとする課題】
【０００４】
しかし、本発明者は、エポキシ樹脂とシリカ微粒子とを含有する組成物を用いて得られる接着剤について、温水条件下での接着強度が低下する場合があることを見出した。
そこで、本発明は接着性に優れる接着剤組成物を提供することを目的とする。
【課題を解決するための手段】
【０００５】
本発明者は、上記課題を解決すべく鋭意研究した結果、溶解度パラメーターが９．５（ｃａｌ／ｃｍ3）0.5以上１２．０（ｃａｌ／ｃｍ3）0.5以下であるポリウレタン、シリカ微粒子、エポキシ樹脂及び前記エポキシ樹脂の硬化剤を含有し、前記エポキシ樹脂の溶解度パラメーターと前記ポリウレタンの前記溶解度パラメーターとの差が−１．５〜＋１．５（ｃａｌ／ｃｍ3）0.5である組成物が、接着性に優れることを見出し、本発明を完成させた。
すなわち、本発明者は、以下の構成により上記課題が解決できることを見出した。
【０００６】
１．  溶解度パラメーターが９．５（ｃａｌ／ｃｍ3）0.5以上１２．０（ｃａｌ／ｃｍ3）0.5以下であるポリウレタン、シリカ微粒子、エポキシ樹脂及び前記エポキシ樹脂の硬化剤を含有し、
前記エポキシ樹脂の溶解度パラメーターと前記ポリウレタンの前記溶解度パラメーターとの差［（エポキシ樹脂の溶解度パラメーター）−（ポリウレタンの溶解度パラメーター）］が−１．５〜＋１．５（ｃａｌ／ｃｍ3）0.5である、接着剤組成物。
２．  前記ポリウレタンが更にカルボキシル基を有し、
前記カルボキシル基を導入するために使用される、カルボキシル基を有するモノマーの量が、前記ポリウレタンを構成する全モノマー中の１０モル％以上６０モル％以下である、上記１に記載の接着剤組成物。
３．  前記ポリウレタンの重量平均分子量が、２５００以上１０万以下である、上記１又は２に記載の接着剤組成物。
４．  前記エポキシ樹脂及び／又は前記硬化剤の溶解度パラメーターが、８．０〜１３．５（ｃａｌ／ｃｍ3）0.5である、上記１〜３のいずれか１つに記載の接着剤組成物。
５．  前記エポキシ樹脂が、ビスフェノールＡ型エポキシ樹脂である、上記１〜４のいずれか１つに記載の接着剤組成物。
６．  前記硬化剤が、アミノ基、アミド結合、シアノ基及びイミダゾール骨格からなる群から選ばれる少なくとも１種を有する化合物、並びに／又はこれらの変性物である、上記１〜５のいずれか１つに記載の接着剤組成物。
７．  前記硬化剤が、ポリアミン、ポリアミド、イミダゾール化合物およびこれらの変性物からなる群から選ばれる少なくとも１種である、上記１〜６のいずれか１つに記載の接着剤組成物。
８．  前記シリカ微粒子の量が、前記エポキシ樹脂１００質量部に対して、０．５〜１００質量部である、上記１〜７のいずれか１つに記載の接着剤組成物。
９．  前記ポリウレタンの量が、前記エポキシ樹脂１００質量部に対して、１０〜１００質量部である、上記１〜８のいずれか１つに記載の接着剤組成物。
【発明の効果】
【０００７】
本発明の接着剤組成物は、接着性に優れる。
【図面の簡単な説明】
【０００８】
【図１】図１は、本発明の接着剤組成物を用いて形成された接着層を有する積層体の一例の断面図である。
【発明を実施するための形態】
【０００９】
本発明について以下詳細に説明する。
本発明の接着剤組成物（本発明の組成物）は、
溶解度パラメーターが９．５（ｃａｌ／ｃｍ3）0.5以上１２．０（ｃａｌ／ｃｍ3）0.5以下であるポリウレタン、シリカ微粒子、エポキシ樹脂及び前記エポキシ樹脂の硬化剤を含有し、
前記エポキシ樹脂の溶解度パラメーターと前記ポリウレタンの前記溶解度パラメーターとの差［（エポキシ樹脂の溶解度パラメーター）−（ポリウレタンの溶解度パラメーター）］が−１．５〜＋１．５（ｃａｌ／ｃｍ3）0.5である、接着剤組成物である。
【００１０】
本発明において、溶解度パラメーター（ＳＰ値）は、文献Ｐｒｏｐｅｒｔｉｅｓ  ｏｆ  Ｐｏｌｙｍｅｒｓ  ３rd  Ｅｄｉｔｉｏｎ  Ｐａｒｔ３およびＰａｒｔ４にある、分子体積と分子凝集エネルギー値を、ポリウレタンおよびエポキシ樹脂の化学構造に当てはめて算出した。
【００１１】
また、本明細書において、接着性に優れることを本発明の効果に優れるといい、接着性により優れることを本発明の効果により優れるということがある。
本明細書において数値範囲を示す「Ａ〜Ｂ」はＡ以上Ｂ以下であることを意味する。
【００１２】
本発明の組成物は、マトリックス樹脂としてのエポキシ樹脂とシリカ微粒子とを含有する組成物に対して、特定のＳＰ値を有するポリウレタンを使用し、エポキシ樹脂とポリウレタンのＳＰ値との差が特定の範囲であることによって、接着性に優れる。
これは、上記ポリウレタンがエポキシ樹脂とシリカ微粒子との相溶性を優れたものとすることができるため、及び／又は、ポリウレタンがエポキシ樹脂と相溶しやすいことによってマトリックス樹脂に強靭性を付与することができるためと考えられる。
なおメカニズムが上記以外のものであっても本発明の範囲内である。
【００１３】
エポキシ樹脂について以下に説明する。
本発明の組成物に含有されるエポキシ樹脂は１分子中にエポキシ基を２個以上有する化合物である。
エポキシ樹脂としては、例えば、ビスフェノールＡ型エポキシ樹脂、ビスフェノールＦ型エポキシ樹脂、臭素化ビスフェノールＡ型エポキシ樹脂、水添ビスフェノールＡ型エポキシ樹脂が挙げられる。なかでも、本発明の効果により優れ、容易に入手できるという観点から、ビスフェノールＡ型エポキシ樹脂が好ましい。
【００１４】
エポキシ樹脂の重量平均分子量は、本発明の効果により優れ、加工性に優れるという観点から、３８０〜１０００であるのが好ましく、３８０〜５００であるのがより好ましい。本発明において、エポキシ樹脂の重量平均分子量は、テトラヒドロフラン（ＴＨＦ）を溶媒とするゲル・パーミエーション・クロマトグラフィー（ＧＰＣ）により標準ポリスチレン換算値である。
【００１５】
エポキシ樹脂の溶解度パラメーターは、本発明の効果により優れるという観点から、８．０〜１３．５（ｃａｌ／ｃｍ3）0.5であるのが好ましく、８．０〜１２．５（ｃａｌ／ｃｍ3）0.5であるのがより好ましく、９．０〜１１．０であるのが更に好ましい。
【００１６】
硬化剤について以下に説明する。
本発明の組成物に含有される硬化剤は、エポキシ樹脂を硬化させることが可能な硬化剤として一般的に使用されるものであれば特に制限されない。
【００１７】
硬化剤は、本発明の効果により優れ、汎用性に優れるという観点から、アミノ基、アミド結合、シアノ基及びイミダゾール骨格からなる群から選ばれる少なくとも１種を有する化合物、並びに／又はこれらの変性物であるのが好ましい。
アミノ基、アミド結合、シアノ基及びイミダゾール骨格からなる群から選ばれる少なくとも１種の官能基は有機基に結合することができる。
【００１８】
有機基は特に制限されない。例えば、酸素原子、窒素原子、硫黄原子のようなヘテロ原子を有してもよい炭化水素基が挙げられる。炭化水素基としては、例えば、脂肪族炭化水素基、脂環式炭化水素基、芳香族炭化水素基、又はこれらの組み合わせが挙げられる。炭化水素基が有する炭素原子又は水素原子の少なくとも１個が、置換基と置き換わってもよい。
【００１９】
置換基としては、例えば、ヒドロキシ基、アミノ基、メルカプト基、ハロゲンのような１価の置換基；エーテル結合、イミノ結合、スルフィド結合、ポリスルフィド結合、ウレタン結合、ウレア結合、エステル結合、アミド結合のような２価の置換基が挙げられる。
変性物としては、例えば、ウレタン変性体、エーテル変性体が挙げられる。
【００２０】
硬化剤としては、例えば、ポリアミン、ポリアミド、イミダゾール化合物およびこれらの変性物からなる群から選ばれる少なくとも１種が挙げられる。
ポリアミンは、１分子中にアミノ基を２個以上有する化合物であれば特に制限されない。アミノ基は有機基と結合することができる。有機基は上記と同義である。
【００２１】
ポリアミンは、本発明の効果により優れ、硬化物の強靭性に優れるという観点から、ジシアンジアミドが好ましい。
【００２２】
ポリアミドは、１分子中にアミド結合を２個以上有する化合物であれば特に制限されない。アミド結合は有機基と結合することができる。有機基は上記と同義である。
ポリアミドは、本発明の効果により優れ、加工性・安全性に優れるという観点から、ポリアミドアミンであるのが好ましい。ポリアミドアミンは、１分子にアミノ基を２個以上有する化合物が好ましい。
ポリアミドアミンとしては、例えば、ダイマー酸変性ポリアミドアミンが挙げられる。
【００２３】
イミダゾール化合物は、１分子中にイミダゾール骨格を１個以上有する化合物であれば特に制限されない。イミダゾール骨格は有機基と結合することができる。有機基は上記と同義である。
イミダゾール化合物は、本発明の効果により優れ、エポキシ樹脂との反応性に優れるという観点から、アルキル変性イミダゾールが好ましい。
【００２４】
硬化剤の溶解度パラメーターは、本発明の効果により優れるという観点から、８．０〜１３．５（ｃａｌ／ｃｍ3）0.5であるのが好ましく、１０．５（ｃａｌ／ｃｍ3）0.5以上１２．５（ｃａｌ／ｃｍ3）0.5以下であるのがより好ましい。
【００２５】
シリカ微粒子について以下に説明する。
本発明の組成物に含有されるシリカ微粒子は、シリカの微細な粒である。
シリカ微粒子としては、例えば、湿式シリカ、乾式シリカ、ヒュームドシリカ、珪藻土が挙げられる。シリカ微粒子は本発明の効果により優れ、加工性に優れるという観点から、湿式シリカ、ヒュームドシリカが好ましい。
シリカ微粒子は、その表面にシラノール基を有するのが好ましい。
シリカ微粒子の平均粒径は、本発明の効果により優れ、加工性に優れるという観点から、０．００７〜１００μｍであるのが好ましく、０．０１〜５０μｍであるのがより好ましい。
シリカ微粒子はそれぞれ単独でまたは２種以上を組み合わせて使用することができる。
【００２６】
シリカ微粒子の量は、本発明の効果により優れ、加工性に優れるという観点から、エポキシ樹脂１００質量部に対して、０．５〜１００質量部であるのが好ましく、５〜７０質量部であるのがより好ましい。
【００２７】
ポリウレタンについて以下に説明する。
本発明の組成物に含有されるポリウレタンは、１分子中にウレタン結合を２個以上有する化合物である。
ウレタン結合は有機基に結合することができる。有機基は上記と同義である。
【００２８】
ポリウレタンは、ポリイソシアネートとポリオールとを反応させることによって製造することができる。
【００２９】
ポリウレタンを製造する際に使用されるポリイソシアネートは、１分子内にイソシアネート基を２個以上有する化合物であれば特に限定されない。
ポリイソシアネート化合物としては、例えば、トリレンジイソシアネート（ＴＤＩ。例えば、２，４−トリレンジイソシアネート、２，６−トリレンジイソシアネート）、ジフェニルメタンジイソシアネート（ＭＤＩ。例えば、４，４′−ジフェニルメタンジイソシアネート、２，４′−ジフェニルメタンジイソシアネート）、１，４−フェニレンジイソシアネート、ポリメチレンポリフェニレンポリイソシアネート、キシリレンジイソシアネート（ＸＤＩ）、テトラメチルキシリレンジイソシアネート（ＴＭＸＤＩ）、トリジンジイソシアネート（ＴＯＤＩ）、１，５−ナフタレンジイソシアネート（ＮＤＩ）、トリフェニルメタントリイソシアネートのような芳香族ポリイソシアネート；ヘキサメチレンジイソシアネート（ＨＤＩ）、トリメチルヘキサメチレンジイソシアネート（ＴＭＨＤＩ）、リジンジイソシアネート、ノルボルナンジイソシアネート（ＮＢＤＩ）、トランスシクロヘキサン−１，４−ジイソシアネート、イソホロンジイソシアネート（ＩＰＤＩ）、ビス（イソシアネートメチル）シクロヘキサン（Ｈ6ＸＤＩ）、ジシクロヘキシルメタンジイソシアネート（Ｈ12ＭＤＩ）のような、脂肪族及び／又は脂環式のポリイソシアネート；これらのカルボジイミド変性ポリイソシアネート；これらのイソシアヌレート変性ポリイソシアネートが挙げられる。
ポリイソシアネートはなかでも、本発明の効果により優れ、ポリオールとの反応性に優れるという観点から、芳香族ポリイソシアネートが好ましく、ＴＤＩ、ＭＤＩがより好ましい。
【００３０】
ポリオールは、１分子中にヒドロキシ基を２個以上有する化合物である。
ポリオールとしては、例えば、ポリオキシエチレンジオール、ポリオキシエチレントリオール、ポリオキシプロピレンジオール、ポリオキシプロピレントリオールのようなポリエーテルポリオール；ポリエステルポリオール；アクリルポリオール、ポリブタジエンジオール、水素添加されたポリブタジエンポリオール；ポリカプロラクトンポリオール；ひまし油ポリオール；これらの組み合わせが挙げられる。
ポリオールは、なかでも、本発明の効果により優れ、イソシアネートとの反応性に優れるという観点から、ポリエステルポリオール、ポリカプロラクトンポリオールが好ましい。
【００３１】
ポリオールの重量平均分子量は、本発明の効果により優れ、加工性に優れるという観点から、５００〜２００００であるのが好ましく、１０００〜１５０００であるのがより好ましい。本発明において、ポリオールの分子量（重量平均分子量）は、ＴＨＦを溶媒とするゲル・パーミエーション・クロマトグラフィー（ＧＰＣ）による標準ポリスチレン換算値である。
【００３２】
ポリウレタンは、本発明の効果により優れるという観点から、更にカルボキシル基を有するのが好ましい。
ポリウレタンにカルボキシル基を導入するために使用される、カルボキシル基を有するモノマーは、１分子中に、１個以上のカルボキシ基を有する化合物である。カルボキシル基を有するモノマーとしては、例えば、１分子中に、１個以上のカルボキシ基と２個以上のヒドロキシ基とを有する化合物が挙げられる。
カルボキシル基を有するモノマーとしては、具体的には例えば、ジメチロールプロピオン酸、ジメチロールブタン酸が挙げられる。
【００３３】
カルボキシル基を有するモノマーの量は、本発明の効果により優れるという観点から、ポリウレタンを構成する全モノマー（ポリイソシアネート、ポリオール及びカルボキシル基を有するモノマーの合計）中の１０モル％以上６０モル％以下であるのが好ましく、１０モル％以上５０モル％以下であるのがより好ましく、１５モル％以上４５モル％以下であるのが更に好ましい。
【００３４】
ポリウレタンを製造する際の、ＮＣＯ基／ヒドロキシ基のモル比は、１．１〜２であるのが好ましい態様の１つとして挙げられる。
【００３５】
ポリウレタンの製造は特に制限されない。例えば、従来公知のものが挙げられる。
ポリウレタンの重量平均分子量は、本発明の効果により優れるという観点から、２５００以上１０万以下であるのが好ましく、３００００以上１０万以下であるのがより好ましい。
【００３６】
本発明において、ポリウレタンの溶解度パラメーターは、９．５（ｃａｌ／ｃｍ3）0.5以上１２．０（ｃａｌ／ｃｍ3）0.5以下である。
ポリウレタンのＳＰ値は、本発明の効果により優れるという観点から、９．５（ｃａｌ／ｃｍ3）0.5以上１１．５（ｃａｌ／ｃｍ3）0.5以下であるのが好ましい。
【００３７】
ポリウレタンの量は、本発明の効果により優れ、加工性に優れるという観点から、エポキシ樹脂１００質量部に対して、１０〜１００質量部であるのが好ましく、２０〜８０質量部であるのがより好ましい。
【００３８】
本発明において、エポキシ樹脂の溶解度パラメーターとポリウレタンの前記溶解度パラメーターとの差［（エポキシ樹脂の溶解度パラメーター）−（ポリウレタンの溶解度パラメーター）］は、−１．５〜＋１．５（ｃａｌ／ｃｍ3）0.5である。
上記差は、本発明の効果により優れ、加工性に優れるという観点から、−１．５〜＋１．３（ｃａｌ／ｃｍ3）0.5であるのが好ましく、−１．２〜＋１．０（ｃａｌ／ｃｍ3）0.5であるのがより好ましい。
【００３９】
本発明の組成物は、本発明の効果を損なわない範囲で、更に添加剤を含有することができる。添加剤としては、例えば、所定以外のＳＰ値を有するポリウレタン、硬化触媒、シリカ以外の充填剤、老化防止剤、溶剤、難燃剤、反応遅延剤、酸化防止剤、顔料（染料）、可塑剤、揺変性付与剤、紫外線吸収剤、界面活性剤、レベリング剤を含む、分散剤、脱水剤、接着付与剤、帯電防止剤が挙げられる。添加剤の量は適宜選択できる。
【００４０】
本発明の組成物はその製造について特に制限されない。例えば、ポリウレタン、シリカ微粒子、エポキシ樹脂、エポキシ樹脂の硬化剤、必要に応じて使用することができる添加剤を混合装置で混合することによって製造することができる。
【００４１】
本発明の組成物は接着剤として使用することができる。例えば、構造用の接着剤として本発明の組成物を使用することができる。
本発明の組成物を適用することができる被着体は特に制限されない。例えば、プラスチック、ガラス、ゴム、金属等が挙げられる。
本発明の組成物を被着体に適用する方法は特に制限されない。例えば、はけ塗り、流し塗り、浸漬塗り、スプレー塗り、スピンコート等の公知の方法が挙げられる。
本発明の組成物は、例えば、５０〜２００℃の条件下において硬化することができる。
【００４２】
本発明の接着剤組成物を用いて形成された接着層を有する積層体について、添付の図面を用いて以下に説明する。本発明は添付の図面に制限されない。
図１は、本発明の接着剤組成物を用いて形成された接着層を有する積層体の一例の断面図である。
【００４３】
図１において、積層体１００は、第１の部材としての部材１０２と、第２の部材としての部材１０６と、本発明の組成物を用いて形成される接着層１０４とを有する。部材１０２と部材１０６とは、接着層１０４によって接着されている。
各部材（被着体）および接着層の厚さは特に制限されない。
【００４４】
積層体の製造方法としては、例えば、第１の部材上に、本発明の組成物を付与し、必要ならば乾燥させた後、第２の部材を重ねあわせ、これを５０〜２００℃の条件下において硬化させる方法が挙げられる。
ここで、本発明の組成物を適用する方法は特に限定されない。上記と同様のものが挙げられる。
【実施例】
【００４５】
以下に実施例を示して本発明を具体的に説明する。ただ、本発明はこれらに限定されない。
＜ポリウレタンの製造＞
下記第１表の各成分を第１表に示す組成で用いて、これらを１リットルのメチルエチルケトンに投入し、撹拌機で撹拌しながらし、８０℃の条件下で反応させ、反応後メチルエチルケトンを留去し、ポリウレタンを製造した。
【００４６】
【表１】
0005850103.tif 000002
【００４７】
第１表に示した各成分の詳細は以下のとおりである。
・ＴＤＩ：トリレンジイソシアネート、商品名ＴＤＩ−１００、三井化学社製
・ＭＤＩ：フェニルメタンジイソシアネート、商品名コスモネートＰＨ、三井化学社製
・ポリプロピレングリコール１：ポリオキシプロピレンジオール、商品名ＰＰＧ１０００、三洋化成工業社製
・ポリプロピレングリコール２：ポリオキシプロピレンジオール、商品名ＰＰＧ２０００、三洋化成工業社製
・ポリエチレングリコール：ポリオキシエチレンジオール、商品名ＰＥＧ、和光純薬社製
・ポリエステルポリオール：１，６−ヘキサンジオールとアジピン酸とから形成されたポリエステルジオール、商品名ニッポラン１６４、日本ポリウレタン社製
・ポリカプロラクトンジオール：商品名プラクセル２００、ダイセル社製
・ひまし油ポリオール：商品名ひまし油工１、伊藤製油社製
・ジメチロールブタン酸：日本化成社製
【００４８】
＜組成物の製造＞
下記第２表の各成分を第２表に示す組成（質量部）で用いて、これらを撹拌機で混合し、組成物を製造した。
【００４９】
＜積層体の製造＞
まず、冷間圧延鋼板（ＳＰＣＣ鋼板、幅：２５ｍｍ、長さ：１２０ｍｍ、厚さ：３ｍｍ）を２枚用意した。
次に、第１の部材としての一方の冷間圧延鋼板の表面に、上記のとおり製造した各組成物を幅２５ｍｍ、長さ１０ｍｍとなるように塗布した後、これを第２の部材としての他方の冷間圧延鋼板と張り合わせ、圧着させることで積層体を製造した。圧着後の接着材層の厚さは５ｍｍであった。
上記のとおり製造した積層体を以下の条件下に置いて、接着性評価用の試験体を得た。
・条件１（常態）：２５℃の条件下で１０時間放置
・条件２（温水）：２５℃の条件下で１０時間放置後、更に５０℃の温水に３日間浸漬
【００５０】
＜接着性（剪断強度）＞
上記のとおり得られた試験体を用いて、２５℃の条件下でＪＩＳ  Ｋ６８５０：１９９９に準じ引張試験（引っ張り速度５０ｍｍ／分）を行い、常温せん断接着力（ＭＰａ）、耐温水せん断接着力（ＭＰａ）を測定した。また、耐温水試験後の剪断接着力の保持率を、下記式に当てはめて算出した。結果を下記第１表に示す。
保持率（％）＝［（耐温水試験後の剪断接着力）／（常温せん断接着力）］×１００
本発明において、保持率が７０％以上である場合、接着性に優れるといえる。
【００５１】
【表２】
0005850103.tif 000003
【００５２】
第２表に示した各成分の詳細は以下のとおりである。
・エポキシ樹脂（ビスＡ）：ビスフェノールＡ型エポキシ樹脂、分子量３８０、商品名エピコート８２８、ジャパンエポキシレジン社製、ＳＰ値  １０．２（ｃａｌ／ｃｍ3）0.5
・エポキシ樹脂（ビスＦ）：ビスフェノールＦ型エポキシ樹脂、分子量  ３５０、商品名エピコート８０７、ジャパンエポキシレジン社製、ＳＰ値  ８．７（ｃａｌ／ｃｍ3）0.5
・ポリアミドアミン：ダイマー酸変性ポリアミドアミン、商品名トーマイド２９６、富士化成工業社製、ＳＰ値  １１．１（ｃａｌ／ｃｍ3）0.5
・ＤＩＣＹ：ジシアンジアミド、商品名ジシアンジアミド、日本カーバイト工業社製、ＳＰ値  １２．０（ｃａｌ／ｃｍ3）0.5
・イミダゾール：化合物名２メチルイミダゾール、商品名２ＭＺ、四国化成工業社製、ＳＰ値１１．８（ｃａｌ／ｃｍ3）0.5
・シリカ微粒子：商品名Ｚｅｏｓｉｌ  １１６５ＭＰ、ローディア社製、平均粒径２０μｍ、Ｎ2ＳＡ：１６０ｍ2／ｇ、湿式シリカ
・エポキシシラン：γグリシドキシプロピルトリメトキシシラン、商品名ＫＢＭ４０３、信越化学社製
・アミノシラン：化合物名γアミノプロピルトリメトキシシラン、商品名ＫＭＢ９０３、信越化学社製
・ポリウレタン１〜９：上記のとおり製造したポリウレタン
【００５３】
第２表に示す結果から明らかなように、特定のポリウレタンを含有しない比較例１〜３はせん断接着力の保持率が低く、接着性に劣った。
ＳＰ値が所定の範囲未満であるポリウレタンを含有する比較例４は、せん断接着力の保持率が低く、接着性に劣った。
ＳＰ値が所定の範囲より大きいポリウレタンを含有し、エポキシ樹脂とポリウレタンとのＳＰ値の差が特定の範囲より大きい比較例５、６は、せん断接着力の保持率が低く、接着性に劣った。
エポキシ樹脂とポリウレタンとのＳＰ値の差が特定の範囲より大きい比較例７は、せん断接着力の保持率が低く、接着性に劣った。
【００５４】
これに対して、実施例１〜６は保持率が高く接着性に優れる。
実施例２、４と実施例６とを比較した場合、カルボキシル基を有するポリウレタン３、５を含有する実施例２、４は、カルボキシル基を有さないポリウレタン７を含有する実施例６より、保持率が高く、より接着性に優れる。
実施例３、５と実施例１との比較でも同様のことが言える。
【符号の説明】
【００５５】
１００  積層体
１０２  部材
１０４  接着層
１０６  部材
【要約】
【課題】接着性に優れる接着剤組成物の提供。
【解決手段】溶解度パラメーターが９．５（ｃａｌ／ｃｍ3）0.5以上１２．０（ｃａｌ／ｃｍ3）0.5以下であるポリウレタン、シリカ微粒子、エポキシ樹脂及び前記エポキシ樹脂の硬化剤を含有し、前記エポキシ樹脂の溶解度パラメーターと前記ポリウレタンの前記溶解度パラメーターとの差が−１．５〜＋１．５（ｃａｌ／ｃｍ3）0.5である接着剤組成物。
【選択図】なし【図１】
0005850103.tif 000004